(57)【特許請求の範囲】
【請求項１】
（Ａ）熱硬化性樹脂、（Ｂ）重合性不飽和単量体、及び（Ｃ）繊維強化材を含有するラジカル硬化系成形材料を、ボウル部が高光沢面でカウンター部が低光沢面である成形型を用いたプレス成形法で一体成形して得られる、ボウル部表面の６０度鏡面光沢度（ＪＩＳＫ７１０５）が８０％以上で、かつカウンター部表面の６０度鏡面光沢度（ＪＩＳＫ７１０５）が０〜５０％であるボウル付きカウンター。
【請求項２】
前記成形型が、鏡面仕上げ処理の施されたボウル部と艶消し仕上げ処理の施されたカウンターからなるボウル付き洗面カウンター成型用金型である、請求項１に記載のボウル付きカウンター。
【請求項３】
熱硬化性樹脂（Ａ）が、不飽和ポリエステル樹脂、ビニルエステル樹脂もしくはアクリル樹脂である請求項１記載のボウル付きカウンター。
【発明の詳細な説明】
【０００１】
【発明の属する技術分野】
本発明は、ウエルドラインの目立たない見映えの良いボウル付きカウンターに関するものである。
【０００２】
【従来の技術】
周知のように、繊維強化熱硬化性樹脂（以下、ＦＲＰと略す）は、金属に比べ軽量で強度、耐蝕性に優れる等、多くの特徴を有しており、浴槽、浄化槽、等の住宅用部材、パイプ等の工業用部材、各種電気部品等、多岐に亘って使用されている。このようなＦＲＰの成形方法には、多くの種類があるが、その一つにプレス成形法がある。この方法は、所定の温度に加熱された金型内にＦＲＰ材料を投入し、プレス機械で加圧・硬化させる方法であり、ＦＲＰ成形材料としては一般的にＢＭＣ、ＳＭＣ等の成形材料が用いられている。プレス成形法は、材料ロスが少ない、生産性が高い、作業環境が良い等、他のＦＲＰ成形法に比べ多くの長所を有し、ＦＲＰ成形品の生産に広く用いられている。
【０００３】
ＢＭＣ、ＳＭＣは、このように多くの長所を有しているため、近年、バスタブ、洗面化粧台、台所カウンター等の人造大理石関連用途にも広く利用されている。しかしながら、繊維強化材を含有するＢＭＣ、ＳＭＣのプレス成形品はウェルドライン（繊維強化材が流れた時の状態が表面の微小凹凸となったもの）が発生し易く、係るウェルドライン部分は成形品表面が凹凸状になるため見映えが悪くなる問題を有している。特に、ボウル付きカウンター、等の艶有り仕様の成形品では、少しでもウェルドラインが発生すれば商品価値を損なうことになり、製造上の大きな課題になっている。
【０００４】
また、ボウル部とカウンター部が同一素材で一体成形されたボウル付きカウンターは、当然、成形品全体が同一の色・柄であるため意匠的には単調なものになりがちで、安っぽく感じられるという問題がある。
【０００５】
【発明が解決しようとする課題】
本発明の目的は、ＢＭＣまたはＳＭＣ等ラジカル硬化系成形材料でボウル部とカウンター部が同一素材で一体成形してなるボウル付きカウンター成形品において、成形品にウェルドラインが発生しても商品価値を損なうことなく、また、ボウル部とカウンター部が同一素材で一体成形されていても簡単に高級感を演出できうるボウル付きカウンターを提供することにある。
【０００６】
【課題を解決するための手段】
本発明者らは、上記の課題を解決する方法について、鋭意研究した結果、本発明を完成するに至ったものである。
【０００７】
即ち、本発明は、（Ａ）熱硬化性樹脂、（Ｂ）重合性不飽和単量体、及び（Ｃ）繊維強化材を含有するラジカル硬化系成形材料を、ボウル部が高光沢面でカウンター部が低光沢面である成形型を用いたプレス成形法で一体成形して得られる、ボウル部表面の６０度鏡面光沢度（ＪＩＳＫ７１０５）が８０％以上で、かつカウンター部表面の６０度鏡面光沢度（ＪＩＳＫ７１０５）が０〜５０％であるボウル付きカウンターを提供するものである。
【０００８】
【発明の実施の形態】
本発明のボウル付きカウンターとは、図１に示されるような平面板状のカウンター部と水を流すことのできるボウル部とからなるものである。通常は、真中にボウル部を配置する場合が多いが、両者の位置関係は特にこうした位置に限定されるものではない。又、ボウル部が複数あるものも本発明に含まれる。
【０００９】
本発明のボウル付きカウンターは、ボウル部表面が高光沢面で、カウンター部表面が低光沢面で構成されている。ボウル部の高光沢面が６０度鏡面光沢度(JIS K-7105）好ましくは８０％以上、より好ましくは８５％以上であり、カウンター部の低光沢面が６０度鏡面光沢度(JIS K-7105）好ましくは０〜５０％、より好ましくは０〜４０％で構成される。この６０度鏡面光沢度とは、ＪＩＳ規格Ｋ−７１０５（１９９８）で規定されている光沢度である。
【００１０】
ボウル付きカウンターの場合、ウエルドラインは、ほとんどがカウンター部分に集中発生するが、本発明ではカウンター部の６０度鏡面光沢度を５０％以下とすることで、ウエルドラインが発生してもほぼ目立たなくすることができる。加えて、同一素材の成形材料を使用しても光沢度の差で色調・濃淡が変化する性質を利用し、カウンター部の６０度鏡面光沢度０〜５０％で淡色とすることができ、ボウル部の６０度鏡面光沢度を８０％以上とすることで濃色の２トーンカラーの高意匠なボウル付きカウンター成形品を得ることができる。同じ色調の素材でも、６０度鏡面光沢度を変えることで、淡色に見えたり、濃色に見えたりすることを利用するものである。カウンター部分の表面をサンディング等で６０度鏡面光沢度０〜５０％として、淡色とすることも可能である。
【００１１】
本発明のボウル付きカウンター成形素材は、(A)熱硬化性樹脂、(B)重合性不飽和単量体、(C)繊維強化材からなるラジカル硬化系成形材料である。
【００１２】
本発明の熱硬化性樹脂(A)は、例えば、エポキシ樹脂、不飽和ポリエステル樹脂、ビニルエステル樹脂、アクリル樹脂等から選択される用で、好ましくは不飽和ポリエステル樹脂、ビニルエステル樹脂、及びアクリル樹脂である。
【００１３】
本発明に使用される重合性不飽和単量体(B)は、本発明の効果を損なわない範囲で通常不飽和ポリエステル樹脂組成物に使用される、例えば、スチレン、α-メチルスチレン、クロルスチレン、ジクロルスチレン、ジビニルベンゼン、t-ブチルスチレン、ビニルトルエン、酢酸ビニル、ジアリールフタレ-ト、トリアリールシアヌレ-ト、さらにアクリル酸エステル、メタクリル酸エステル等；（メタ）アクリル酸メチル、（メタ）アクリル酸エチル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸ラウリル、（メタ）アクリル酸シクロヘキシル、（メタ）アクリル酸ベンジル、（メタ）アクリル酸ステアリル、（メタ）アクリル酸トリデシル、ジシクロペンテニロキシエチル（メタ）アクリレート、エチレングリコールモノメチルエーテル（メタ）アクリレート、エチレングリコールモノエチルエーテル（メタ）アクリレート、エチレングリコールモノブチルエーテル（メタ）アクリレート、エチレングリコールモノヘキシルエーテル（メタ）アクリレート、エチレングリコールモノ２ーエチルヘキシルエーテル（メタ）アクリレート、ジエチレングリコールモノメチルエーテル（メタ）アクリレート、ジエチレングリコールモノエチルエーテル（メタ）アクリレート、ジエチレングリコールモノブチルエーテル（メタ）アクリレート、ジエチレングリコールモノヘキシルエーテル（メタ）アクリレート、ジエチレングリコールモノ２ーエチルヘキシルエーテル（メタ）アクリレート、ネオペンチルグリコ-ルジ（メタ）アクリレ-ト、ＰＴＭＧのジメタアクリーレート、１，３−ブチレングリコールジ（メタ）アクリレート、１，６−ヘキサンジオールジ（メタ）アクリレート、ネオペンチルグリコールジ（メタ）アクリレート、２−ヒドロキシ１，３ジメタクリロキシプロパン、２，２−ビス〔４−（メタクリロキシエトキシ）フェニル〕プロパン、２，２−ビス〔４−（メタクリロキシ・ジエトキシ）フェニル〕プロパン、２，２−ビス〔４−（メタクリロキシ・ポリエトキシ）フェニル〕プロパン、テトラエチレングリコールジアクリレート、ビスフェノールＡＥＯ変性（ｎ＝２）ジアクリレート、イソシアヌル酸ＥＯ変性（ｎ＝３）ジアクリレート、ペンタエリスリトールジアクリレートモノステアレート、等を併用でき、樹脂と架橋可能な不飽和単量体或いは不飽和オリゴマー等が挙げられる。
【００１４】
更に、硬化物表面の耐摩耗性、耐さっ傷性、耐煽動性、耐薬品性等を向上する必要がある場合には、多官能不飽和モノマー、好ましくは、３官能以上の（メタ）アクリル酸エステルモノマーが好ましく併用される。具体的には、トリメチロールプロパントリ（メタ）アクリレート、テトラメチロールメタルトリアクリレート、テトラメチロールメタンテトラアクリレート、ペンタエリスリトールトリアクリレート、トリメチロールプロパンプロピレンオキサイド変性（ｎ＝１）トリアクリレート、イソシアヌール酸エチレンオキサイド変性（ｎ＝３）トリアクリレート、イソシアヌール酸エチレンオキサイド（ｎ＝３）・ε−カプロラクトン変性トリアクリレート、ジペンタエリスリトールペンター及びヘキサーアクリレート、ペンタエリスリト-ルテトラ（メタ）アクリレ-ト等の重合性単量体を併用することもできる。
【００１５】
本発明の繊維強化材(C)とは、例えば、ガラス繊維、アミド、アラミド、ビニロン、ポリエステル、フェノール等の有機繊維、カーボン繊維、金属繊維、セラミック繊維或いはこれらを組合わせて用いられる。経済性を考慮した場合、特に好ましいのはガラス繊維である。また、繊維の形態は、平織り、朱子織り、不織布、マット状等がある。本発明で用いられる繊維強化材(C)の平均繊維長は、好ましくは０．１〜２５mmのものが挙げられる。これらは、ガラスロービングをカットしてチョップドストランドにしたものである。より好ましくは１〜１０mmである。
【００１６】
本発明のラジカル硬化系成形材料には、無機質充填剤(D)、内部離型剤(E)、過酸化物系硬化剤(F)、増粘剤(G)等が好ましく添加され、必要によりその他公知の添加剤、例えば、柄材、紫外線吸収剤、顔料、減粘剤、低収縮剤、老化防止剤、可塑剤、骨材、難燃剤、安定剤、補強材、光硬化剤等を添加混合することができる。例えば、水酸化アルミニウム、ガラスパウダー、珪石粉、炭酸カルシウム、等の無機質充填剤(D)、ステアリン酸亜鉛、ステアリン酸カルシウム、等の内部離型剤(E)、過酸化ベンゾイル、ｔ−ブチルパーベンゾエート等の過酸化物系硬化剤(F)、酸化マグネシウム、水酸化マグネシウム等の増粘剤(G)等が挙げられる。
【００１７】
本発明のボウル付きカウンターの製造方法としては、ラジカル硬化系成形材料を用い、ボウル部が高光沢面でカウンター部が低光沢面となっている成形型を用いて成形できる。即ち、ＢＭＣまたはＳＭＣ等のラジカル硬化系成形材料をプレス成形して得ることができる。このプレス成形条件は、一般的なＢＭＣ、ＳＭＣのプレス成形条件でよいが、好ましくは温度が４０乃至１８０℃、好ましくは圧力が１乃至２０ＭＰａ、好ましくは加圧時間が１乃至６０分の範囲であるが、使用するＢＭＣまたはＳＭＣ等のラジカル硬化系成形材料組成、ボウル付きカウンター成形品の形状や大きさ等により、適宜条件を選択すればよい。
【００１８】
【実施例】
以下、本発明を実施例により詳しく説明するが、本発明はこれに限定されるものではない。文中の「部」、「％」は、断りのない限り重量基準である。
【００１９】
［実施例１］
図１に示すボウル部が鏡面仕上げ処理、カウンター部が艶消し（＃２００程度の粗いサンドブラスト）仕上げ処理を施したボウル付き洗面カウンター成形用金型（概寸で奥行き６００mm×間口１５００mm×高さ２２０mm×板厚７mm）を用いてグレー色のＢＭＣをプレス成形して、ボウル部の６０度鏡面光沢度が８９％、カウンター部の６０度鏡面光沢度が５％のボウル付き洗面カウンター成形品を得た。本実施例のＢＭＣ組成を表１に示す。プレス成形条件は、上型（雄）１４５℃、下型（雌）１３０℃、成形圧力９．８ＭＰａ、加圧時間８分間とした。
【００２０】
得られた成形品は、カウンター部で広範囲にウェルドラインと思われる凹凸が発生していたが、目視では全然その存在が認識できないレベルのものであり、また、ボウル部のグレー色に比べて艶消しのカウンター部のグレー色の方が明らかに淡くなっているため、恰も２トーンカラー意匠を呈しており、高級感を有するものであった。
【００２１】
［実施例２］
成形金型のカウンター部の艶消し度合いを実施例１よりも弱めとする以外は実施例１と同様にして、ボウル付き洗面カウンター成形品を得た。
得られた成形品は、ボウル部の６０度鏡面光沢度が８９％、カウンター部の６０度鏡面光沢度が４０％のものであった。係る成形品は、カウンター部で広範囲にウェルドラインと思われる凹凸が発生していたが、目視では全然その存在が認識できないレベルのものであり、また、ボウル部のグレーに比べてカウンター部のグレー色の方が明らかに淡くなっているため、恰も２トーンカラー意匠を呈しており、高級感を有するものであった。
【００２２】
［比較例１］
成形金型のカウンター部の艶消し度合いを実施例２よりも更に弱めとする以外は実施例１と同様にして、ボウル付き洗面カウンター成形品を得た。
得られた成形品は、ボウル部の６０度鏡面光沢度が８９％、カウンター部の６０度鏡面光沢度が６１％のものであった。係る成形品は、カウンター部で広範囲にウェルドラインが発生しているのが明らかに目視で判るため、見映えが悪いものであり、また、ボウル部のグレー色とカウンター部のグレー色の濃淡の差がほとんど識別できず、成形品全体が同一グレー色の単調な意匠であり、安っぽく感じられるものであった。
【００２３】
［比較例２］
成形金型のカウンター部がボウル部と同様に鏡面仕上げ処理とする以外は実施例１と同様にして、ボウル付き洗面カウンター成形品を得た。
得られた成形品は、ボウル部の６０度鏡面光沢度が８９％、カウンター部の６０度鏡面光沢度が８７％のものであった。係る成形品は、カウンター部で広範囲にウェルドラインが発生しているのが明らかに目視で判るため、見映えが悪いものであり、また、ボウル部のグレー色とカウンター部のグレー色の濃淡の差が全然なく、成形品全体が同一グレー色の単調な意匠であり、安っぽく感じられるものであった。
【００２４】
【表１】
実施例１，２及び比較例１，２で使用したＢＭＣ配合
0004131310.tif 000002
【００２５】
【発明の効果】
本発明は、ボウル部とカウンター部がＢＭＣまたはＳＭＣで一体成形されたボウル付きカウンターにおいて、ボウル部を高光沢面、カウンター部を低光沢面とすることによって、成形品にウェルドラインが発生しても見映えを損なわないレベルに目立ち難くすることができ、更にボウル部とカウンター部の色調が濃淡で色分けされた２トーンカラー調の高意匠な成形品を得ることができる。
さらに本発明は、プレス成形で簡単かつ安定的に大量生産できるので、高級グレード品を、より一層の低価格で消費者に供給することが可能となる。
【００２６】
【図面の簡単な説明】
【図１】  図１は本発明のボウル付きカウンターの一例を示す模式的平面図である。
【符号の説明】
１…高光沢面のボウル部
２…低光沢面のカウンター部
【図１】
0004131310.tif 000003